상기 제조 예 에서 제조 한 소구경 공액 디엔 계 중합체 와 대구경 공액 디엔 계 중합체 를 하 기 표 1 의 비율 로 혼합 한 후 , 반응기 에 혼합 된 공액 디엔 계 중합체 60 중량 부 및 이온 교환수 145 중량 부 를 미리 투입 하 였 다 . 그 후 아크릴로니트릴 11 . 2 중량 부 , 스티렌 28 . 8 중량 부 , 이온 교환수 25 중량 부 , t - 부틸 하이드 로퍼 옥사이드 0 . 12 중량 부 , 로진 산 칼륨 1 . 1 중량 부 , 3 급 도데 실 머 캅 탄 0 . 3 중량 부 를 혼합 하 여 유화 액 을 만들 어 70 ℃ 에서 4 시간 동안 반응기 로 투입 하 였 다 . 상기 유화 액 의 투입 과 동시 에 덱 스트로즈 0 . 054 중량 부 , 피롤 리산 나트륨 0 . 024 중량 부 , 황산 제 일철 0 . 006 중량 부 를 함께 연속 적 으로 투입 하 였 다 . 유화 액 의 투입 이 종료 된 후 , 덱 스트로즈 0 . 08 중량 부 , 피 롤린 산 나트륨 0 . 05 중량 부 , 황산 제 일철 0 . 001 중량 부 , t - 부틸 하이드 로퍼 옥사이드 0 . 05 중량 부를 반응기 에 일괄 투입 하 고 80 ℃ 까지 1 시간 동안 승 온 하 여 반응 을 종결 하 여 소구경 그 라프트 공중 합체 와 대구경 그 라프트 공중 합체 의 혼합물 을 수득 하 였 다 .